(57)【特許請求の範囲】
【請求項１】
プロピレン由来の構成単位と、必要に応じてプロピレン以外の炭素数２〜２０のα−オレフィン由来の構成単位とからなり、プロピレン由来の構成単位の含有量が９１モル％以上１００モル％以下（ここでプロピレン由来の構成単位の含有量とプロピレン以外の炭素数２〜２０のα−オレフィン由来の構成単位の含有量の合計を１００モル％とする）であるアイソタクティックポリプロピレン（ｉ）を１０〜４４重量部、
プロピレン由来の構成単位を４５〜８９モル％、エチレン由来の構成単位を１〜３５モル％、および、炭素数４〜２０のα−オレフィン由来の構成単位を０〜３０モル％（ここでプロピレン由来の構成単位と、エチレン由来の構成単位と、炭素数４〜２０のα−オレフィン由来の構成単位との合計を１００モル％とする）含有するプロピレン系共重合体（ｉｉ）を１〜２９重量部、
エチレン由来の構成単位の含量が、エチレン由来の構成単位の含量とエチレン以外の単量体由来の構成単位の含量との合計を１００モル％とした場合に、８０〜１００モル％であるエチレン系重合体（ｉｉｉ）を５１〜７０重量部含有する（（ｉ）と（ｉｉ）と（ｉｉｉ）の合計は１００重量部）、成形体（プルキャップを除く）用の熱可塑性樹脂組成物。
【請求項２】
上記プロピレン系共重合体（ｉｉ）が、炭素数４〜２０のα−オレフィン由来の構成単位として、１−ブテン由来の構成単位、および／または、１−オクテン由来の構成単位を有する、請求項１に記載の熱可塑性樹脂組成物。
【請求項３】
メルトフローレート（ＡＳＴＭ Ｄ １２３８，２３０℃、荷重２．１６ｋｇ）が、１〜１００ｇ／１０分であることを特徴とする請求項１または２に記載の熱可塑性樹脂物の熱可塑性樹脂組成物。
【請求項４】
曲げ弾性率が１００ＭＰａ〜６００ＭＰａであり、ノッチ入り引っ張り試験片を用いた５０ｍｍ／ｍｉｎにおける破断伸びが８０％以上４００％以下であることを特徴とする請求項１〜３のいずれかに記載の熱可塑性樹脂組成物。
【請求項５】
請求項１〜４のいずれかに記載の熱可塑性樹脂組成物から得られる成形体（プルキャップを除く）。
【請求項６】
容器のキャップである請求項５記載の成形体（プルキャップを除く）。
【発明の詳細な説明】
【技術分野】
【０００１】
本発明は、柔軟で強度が高い成形体が得られ、かつ薄肉部を設けた成形体とした場合には、成形体の薄肉部での引きちぎれ性に優れる熱可塑性樹脂組成物に関する。
【背景技術】
【０００２】
アイソタクティックポリプロピレンやポリエチレンは、安価で成形性、耐湿性、耐候性、強度、軽量性などに優れているため自動車や家電、日用品、食品包材用途など広範囲に使用されているが、一方でポリプロピレンは柔軟性、耐衝撃性に劣り、ポリエチレンは剛性、耐熱性に劣るという問題があった。ポリプロピレンの柔軟性、耐衝撃性の改善策として熱可塑性オレフィン系エラストマーを添加する手法が知られており、この際、同時に強度が低下し、薄肉化しても破断伸びの値が大きくなるという問題があった。
【０００３】
一方で、プルキャップは例えばボトルの口部に装着され、使用開始時にプルリングを引っ張ることにより注出口を開口することができるものであり食品や医療用のガラスやプラスチック製容器のキャップとして、日常的に使用されている。（例えば特開平５−０００４３４号公報。）プルキャップは例えば引張片を有する注口遮蔽壁がキャップ本体の天壁に薄肉部を介して設けられ、前記引張片を引っ張ることにより注口遮蔽壁を引き裂き開栓することができるキャップである。
【先行技術文献】
【特許文献】
【０００４】
【特許文献１】特開平５−０００４３４号公報
【発明の概要】
【発明が解決しようとする課題】
【０００５】
しかしながら、既存材料は、強度が十分ではないためプルリングなどの引張片を引き上げる際に薄肉部を介して設けられた遮蔽壁を引き裂くことができず、引張片の一部（例えばリング部など）が切れたり、伸びたりする問題があった。本発明が解決しようとする課題は、上記のような用途に特に好適な材料を提供することであって、柔軟で強度が高い成形体が得られ、かつ成形体が薄肉部を有する場合には、成形体の薄肉部での引きちぎれ性に優れる、という特徴を有する可塑性樹脂組成物を提供することにある。
【課題を解決するための手段】
【０００６】
本発明に係わる熱可塑性樹脂組成物は  プロピレン由来の構成単位と、必要に応じてプロピレン以外の炭素数２〜２０のα−オレフィン由来の構成単位とからなり、プロピレン由来の構成単位の含有量が９１モル％以上１００モル％以下（ここでプロピレン由来の構成単位の含有量とプロピレン以外の炭素数２〜２０のα−オレフィン由来の構成単位の含有量の合計を１００モル％とする）であるアイソタクティックポリプロピレン（ｉ）を１０〜６０重量部、プロピレン由来の構成単位を４５〜８９モル％、エチレン由来の構成単位を１〜３５モル％、および、炭素数４〜２０のα−オレフィン由来の構成単位を０〜３０モル％（ここでプロピレン由来の構成単位と、エチレン由来の構成単位と、炭素数４〜２０のα−オレフィン由来の構成単位との合計を１００モル％とする）含有するプロピレン系共重合体（ｉｉ）を１〜４０重量部、エチレン由来の構成単位の含量が、エチレン由来の構成単位の含量とエチレン以外の単量体由来の構成単位の含量との合計を１００モル％とした場合に、８０〜１００モル％であるエチレン系重合体（ｉｉｉ）を３０〜７０重量部含有する（（ｉ）と（ｉｉ）と（ｉｉｉ）の合計は１００重量部）ことを特徴としている。
【０００７】
また本発明の好ましい態様においては、上記プロピレン系共重合体（ｉｉ）が、炭素数４〜２０のα−オレフィン由来の構成単位（ａ）として、１−ブテン由来の構成単位、および／または、１−オクテン由来の構成単位を有することが望ましい。
【０００８】
また本発明の好ましい態様においては、熱可塑性樹脂組成物としてのメルトフローレート（ＡＳＴＭ  Ｄ  １２３８，２３０℃、荷重２．１６ｋｇ）が、１〜１００ｇ／１０分であることが望ましい。
【０００９】
また本発明の好ましい態様においては、熱可塑性樹脂組成物の曲げ弾性率が１００ＭＰａ〜６００Ｍｐａであり、ノッチ入り引っ張り試験片を用いた５０ｍｍ／ｍｉｎにおける破断伸びが４００％以下であることが望ましい。
本発明の熱可塑性樹脂組成物はプルキャップ用であることが好ましい。
【００１０】
本発明の成形体は、前記いずれかに記載の熱可塑性樹脂組成物から得られることを特徴とする。本発明の成形体は容器のキャップであることが好ましく、プルキャップであることがより好ましい。
【発明の効果】
【００１１】
本発明の熱可塑性樹脂組成物からは、柔軟で強度が高い成形体が得られ、かつ成形体が薄肉部を有する場合には、成形体の薄肉部での引きちぎれ性に優れている。本発明の熱可塑性樹脂組成物は例えばキャップなどの各種成形体に好適に用いることができ、プルキャップに特に好適である。
【発明を実施するための形態】
【００１２】
以下、本発明に係る熱可塑性樹脂組成物について具体的に説明する。
［（ｉ）アイソタクティックポリプロピレン］
アイソタクティックポリプロピレン（ｉ）は、プロピレン由来の構成単位と、任意にプロピレン以外の炭素数２〜２０のα−オレフィンとを含む共重合体であっても良い。プロピレン由来の構成単位の含有量は、プロピレン由来の構成単位とプロピレン以外の炭素数２〜２０のα−オレフィン由来の構成単位との合計を１００モル％とした場合に、９１モル％以上１００モル％以下であり、好ましくは９３モル％以上１００モル％以下であり、さらに好ましくは９５モル％以上１００モル％以下である。用いられるプロピレン以外の炭素数２〜２０のα−オレフィンとしては、エチレン、１−ブテン、３−メチル−１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどが挙げられる。
【００１３】
本発明におけるアイソタクティックポリプロピレン（ｉ）が上記の範囲にあると得られる熱可塑性樹脂組成物の耐熱性、成形性が優れる傾向にある。
【００１４】
本発明に用いられるアイソタクティックポリプロピレン（ｉ）の２３℃ｎ−デカン不溶部について、ＮＭＲ法により測定したアイソタクティックペンタッド分率（ｍｍｍｍ分率）は、８５％以上であり、好ましくは９０％以上であり、より好ましくは９５％以上である。上限はとくには無いが１００％以下、例えば９９％以下である。アイソタクティックペンタッド分率（ｍｍｍｍ分率）は、特開２００３−１４７１３５号公報に記載されている方法で測定、計算される。また本発明のアイソタクティックポリプロピレンにおいて、２３℃ｎ−デカン不溶成分の量には特には制限はないが、例えば９９．９重量％〜８０重量％である。ここで、２３℃ｎ−デカン不溶成分は、試料５ｇを、沸騰ｎ−デカン２００ｃｃ中に５時間浸漬して溶解した後、室温まで冷却して、析出した固相をＧ４ガラスフィルターで濾過した後、乾燥して測定した固相重量から計算される値である。
【００１５】
本発明に係わるアイソタクティックポリプロピレン（ｉ）はホモポリプロピレンであっても、プロピレン・α−オレフィンランダム共重合体であっても、プロピレンブロック共重合体であってもよいが、好ましくはプロピレンブロック共重合体である。  また２３０℃、２．１６ｋｇ荷重で測定されるメルトフローレート（ｇ／１０ｍｉｎ）が０．０１〜１００ｇ／１０ｍｉｎ、好ましくは０．０１〜８０ｇ／１０ｍｉｎ、さらに好ましくは０．１〜６０ｇ／１０ｍｉｎである。
またＤＳＣ測定により得られる融点は、１２０℃以上であり、１３０℃以上が好ましく、１５０℃以上が更に好ましい。
【００１６】
上記のような本発明で用いられるアイソタクティックポリプロピレン（ｉ）は、種々の方法により製造することができるが、たとえば立体規則性触媒を用いて製造することができる。具体的には、固体状チタン触媒成分と有機金属化合物触媒成分とさらに必要に応じて電子供与体とから形成される触媒を用いて製造することができる。固体状チタン触媒成分としては、具体的に、三塩化チタンまたは三塩化チタン組成物が、比表面積が１００ｍ２／ｇ以上である担体に担持された固体状チタン触媒成分、あるいはマグネシウム、ハロゲン、電子供与体（好ましくは芳香族カルボン酸エステルまたはアルキル基含有エーテル）およびチタンを必須成分とし、これらの必須成分が比表面積１００ｍ２／ｇ以上である担体に担持された固体状チタン触媒成分が挙げられる。またメタロセン触媒で製造することもできる。これらのうち、特に後者の固体状チタン触媒成分が好ましい。
【００１７】
また有機金属化合物触媒成分としては、有機アルミニウム化合物が好ましく、有機アルミニウム化合物としては具体的に、トリアルキルアルミニウム、ジアルキルアルミニウムハライド、アルキルアルミニウムセスキハライド、アルキルアルミニウムジハライドなどが挙げられる。なお有機アルミニウム化合物は、使用するチタン触媒成分の種類に合わせて適宜選択することができる。
【００１８】
電子供与体としては、窒素原子、リン原子、硫黄原子、ケイ素原子あるいはホウ素原子などを有する有機化合物を使用することができ、好ましくは上記のような原子を有するエステル化合物およびエーテル化合物などが挙げられる。
【００１９】
このような触媒は、さらに共粉砕等の手法により活性化されてもよく、また上記のようなオレフィンが前重合されていてもよい。
【００２０】
なおＭＦＲ値が１００ｇ／１０分以下のアイソタクティックポリプロピレンから形成される組成物は耐衝撃性（ＩＺ衝撃強度）が充分である。
【００２１】
本発明に係わるアイソタクティックポリプロピレン（ｉ）は、１〜６０重量部、好ましくは５〜５５重量部、さらには２０〜４４重量部（ここで成分（ｉ）と成分（ｉｉ）と成分（ｉｉｉ）との合計を１００重量部とする）含有することが好ましい。本発明においてはアイソタクティックポリプロピレン（ｉ）は２種以上用いても良く、その場合は２種以上のアイソタクティックポリプロピレンの合計が前記１〜６０重量部の範囲を満たしていればよい。
【００２２】
＜（ｉｉ）  プロピレン系共重合体＞
本発明において用いられるプロピレン系共重合体（ｉｉ）は、プロピレン由来の構成単位を４５〜８９モル％、好ましくは４５〜８０モル％、好ましくは５０〜７５モル％、エチレン由来の構成単位を１〜３５モル％、好ましくは１〜３０モル％、更に好ましくは５〜３０モル％、必要に応じて炭素数４〜２０のα−オレフィン由来の構成単位を０〜３０モル％、好ましくは、５〜３０モル％、更に好ましくは、１０〜２５モル％の量含んでいる（ここでプロピレン由来の構成単位と、エチレン由来の構成単位と、炭素数４〜２０のα−オレフィン由来の構成単位との合計を１００モル％とする）。また炭素数４〜２０のα−オレフィン由来の構成単位として、１−ブテン由来の構成単位、および／または、１−オクテン由来の構成単位を有することが望ましい。また（ｉｉ）はランダム共重合体であることが好ましい。
【００２３】
このような量でプロピレン、エチレン成分、必要に応じて炭素数４〜２０のα−オレフィン成分を含有するプロピレン系共重合体（ｉｉ）は、アイソタクティックポリプロピレンとの相溶性が良好となり、得られるプロピレン系重合体組成物は、良好な柔軟性、光沢、耐傷付性を発揮する傾向がある。
【００２４】
このようなプロピレン系共重合体（ｉｉ）は、１３５℃デカリン中で測定した極限粘度［η］が、通常０．１〜１０ｄｌ／ｇ、好ましくは０．５〜７ｄｌ／ｇの範囲にあることが望ましい。該プロピレン系共重合体（ｉｉ）の極限粘度［η］が、前記範囲内にあると、耐候性、耐オゾン性、耐熱老化性、低温特性、耐動的疲労性などの特性に優れたプロピレン系共重合体となる。
【００２５】
このプロピレン系共重合体（ｉｉ）は、単一のガラス転移温度を有し、かつ示差走査熱量計（ＤＳＣ）によって測定したガラス転移温度Ｔｇが、通常−１０℃以下、好ましくは−１５℃以下の範囲にあることが望ましい。該プロピレン系共重合体（ｉｉ）のガラス転移温度Ｔｇが前記範囲内にあると、耐寒性、低温特性に優れる。
【００２６】
またＧＰＣにより測定した分子量分布（Ｍｗ／Ｍｎ、ポリスチレン換算、Ｍｗ：重量平均分子量、Ｍｎ：数平均分子量）は好ましくは４．０以下、より好ましくは３．０以下である。
【００２７】
本発明に係わるプロピレン系共重合体（ｉｉ）は上記（ｉ）アイソタクティックポリプロピレン製造用メタロセン触媒を用いて同様に製造することができ、またメタロセン触媒を用いて製造することも出来るが、これに限定されるものではない。
【００２８】
プロピレン系共重合体（ｉｉ）は、熱可塑性組成物中に１〜４０重量部、好ましくは５〜４０重量部、さらに好ましくは５〜２９重量部（ここで成分（ｉ）と成分（ｉｉ）と成分（ｉｉｉ）との合計を１００重量部とする）である。またプロピレン系共重合体（ｉｉ）を２種以上用いる場合は、その合計が上記存在比率を満たせばよい。
【００２９】
＜（ｉｉｉ）エチレン系重合体＞
本発明に係わるエチレン系重合体（ｉｉｉ）のエチレン由来の構成単位の含量はエチレン由来の構成単位とエチレン以外の単量体由来の構成単位との合計を１００モル％とした場合に、８０モル％〜１００モル％であり、エチレン単独重合体、エチレン・炭素数３〜２０のαオレフィンとのランダム共重合体、エチレン・炭素数３〜２０のαオレフィンとのブロック共重合体のいずれでも良いが、中でもエチレン単独重合体またはエチレン・炭素数３〜２０のαオレフィン系ランダム共重合体が好ましく、これらを２種以上組み合わせて用いても良い。
【００３０】
エチレン単独重合体である場合には、融点が１００℃、好ましくは１０５℃、更には１１０℃以上であることが好ましい。
【００３１】
また、エチレン系重合体（ｉｉｉ）のうち少なくとも一部が、ＤＳＣで測定した融点を１２０℃以上に有することが好ましい。この場合熱可塑性樹脂組成物の破断伸びが低下し、すなわち易引きちぎれ性に優れる。
【００３２】
またエチレン系重合体（ｉｉｉ）がエチレン・炭素数３〜２０のαオレフィン系ランダム共重合体である場合には、α−オレフィン由来の構成単位がプロピレン、ブテン−１、４−メチルペンテン−１、ヘキセン−１、オクテン−１のいずれかを１種以上含むことが望ましく、その含量は、好ましくは０．１〜２０モル％、より好ましくは０．３〜２０モル％、更に好ましくは０．５〜２０モル％、より更に好ましくは０．５〜１５モル％である（ここでエチレン由来の構成単位と炭素数３〜２０のα−オレフィン由来の構成単位との合計を１００モル％とする）。この場合、柔軟性と易引きちぎれ性に優れる。
【００３３】
ここでエチレン系共重合体（ｉｉｉ）として２種以上の重合体を用いても良く、その際は各重合体のα−オレフィン由来の構成単位が上記含量を満たせばよい。
また本発明に係わるエチレン系重合体（ｉｉｉ）は本熱可塑性樹脂組成物中に３０〜７０重量部、好ましくは４０〜７０重量部、更には５１〜７０重量部（ここで成分（ｉ）と成分（ｉｉ）と成分（ｉｉｉ）との合計を１００重量部とする）含まれることが好ましい。この範囲であると特に薄肉部を有する成形体とした場合に、引張破断伸びが適度に小さく、すなわち薄肉部の引きちぎれ性に優れ、好ましい。ここでエチレン系重合体（ｉｉｉ）を２種以上用いても良く、その場合は２種以上の（ｉｉｉ）成分の合計量が上記量比の範囲を満たせばよい。
【００３４】
さらに本発明に係わるエチレン系重合体（ｉｉｉ）の２３０℃、２．１６ｋｇ荷重で測定されるメルトフローレートは、０．０１〜１００／１０ｍｉｎであり、好ましくは０．０１〜８０ｇ／ｍｉｎ、さらに好ましくは０．１〜８０ｇ／１０ｍｉｎ、更には、１〜６０ｇ／１０ｍｉｎであることが好ましい。  ここでエチレン系共重合体（ｉｉｉ）として２種以上の重合体を用いる場合は各重合体のメルトフローレートが上記含量を満たせばよい。
【００３５】
＜熱可塑性樹脂組成物＞
本発明に係わる熱可塑性樹脂組成物は、メルトフローレート（ＡＳＴＭ  Ｄ  １２３８，２３０℃、荷重２．１６ｋｇ）が、１〜１００ｇ／１０分であることが望ましく、好ましくは１〜８０ｇ／１０分、更には５〜５０ｇ／１０分であることが好ましい。
【００３６】
また本発明の好ましい態様においては、熱可塑性樹脂組成物の曲げ弾性率が１００ＭＰａ〜６００ＭＰａであり、好ましくは１００ＭＰａ〜５００ＭＰａ、更には１００〜４００ＭＰａの範囲にあることが好ましい。曲げ弾性率この範囲であると、指に負荷がかかりすぎることが無く、かつやわらかすぎて薄肉部分が引きちぎり時に伸びてしまうことも少ない。またノッチを入れ薄肉化させた引っ張り試験片を用いた５０ｍｍ／ｍｉｎにおける破断伸びが好ましくは８０％以上４００％以下、より好ましくは８０％以上３５０％以下、更に好ましくは８０％以上３００％以下、特に好ましくは８０％以上２５０％以下である。破断伸びがこの範囲であると、薄肉部分が引きちぎられずに伸びてしまうことも少ない。曲げ弾性率の試験片は、射出成形法により、シリンダー温度２００℃で射出圧５０％にて射出し、４０℃にて、４０秒、冷却を行い試験片を作成する。引っ張り試験片は、射出成形法により、シリンダー温度２００℃で射出圧５０％にて射出し、４０℃にて、４０秒、冷却を行い試験片を作成する。
【００３７】
＜熱可塑性樹脂組成物の製造＞
上記のようなプロピレン系重合体組成物は、各成分を上記のような範囲で種々公知の方法、たとえばヘンシェルミキサー、Ｖ−ブレンダー、リボンブレンダー、タンブラブレンダー等で混合する方法、あるいは混合後、一軸押出機、二軸押出機、ニーダー、バンバリーミキサー等で溶融混練後、造粒あるいは粉砕する方法を採用して製造することができる。
【００３８】
本発明のアイソタクティックプロピレン系共重合体組成物には、本発明の目的を損なわない範囲で、耐候性安定剤、耐熱安定剤、帯電防止剤、スリップ防止剤、アンチブロッキング剤、防曇剤、滑剤、顔料、染料、可塑剤、老化防止剤、塩酸吸収剤、酸化防止剤、架橋剤、架橋助剤、無機充填剤等の添加剤が必要に応じて配合されていてもよい。
【００３９】
＜成形体＞
上記のような本発明に係る熱可塑性樹脂組成物は、従来公知のポリオレフィン用途に広く用いることができるが、特に熱可塑性樹脂組成物をたとえばシート、未延伸または延伸フィルム、フィラメント、他の種々形状の成形体に成形して利用することができる。
【００４０】
成形体としては具体的には、押出成形、射出成形、インフレーション成形、ブロー成形、押出ブロー成形、射出ブロー成形、プレス成形、真空成形、カレンダー成形、発泡成形などの公知の熱成形方法により得られる成形体が挙げられるが、中でも射出成形が最も好ましく、その成形体がプルキャップであることがさらに好ましい。プルキャップとは引張片を有する注口遮蔽壁がキャップ本体の天壁に薄肉部を介して設けられ、前記引張片を引っ張ることにより注口遮蔽壁を引き裂き開栓することができるキャップであり、前述した特開平５−０００４３４等で公知である。
【００４１】
本発明に係るプロピレン系重合体組成物からなるプルキャップは、柔軟で強度が高く、薄肉部を介して設けられた注口遮蔽壁を簡単に引き裂くことができる。
【実施例】
【００４２】
以下、本発明について実施例に基づいてさらに具体的に説明するが、本発明はかかる実施例により何等限定されるものではない。
【００４３】
以下、物性試験条件等を記す。
（１）メルトフローレート（ＭＦＲ）  ＡＳＴＭ  Ｄ１２３８に準拠
条件：２３０℃または１９０℃で２．１６ｋｇ荷重下
（２）曲げ弾性率（ＦＭ）  ＡＳＴＭ    Ｄ７９０に準拠
曲げ弾性率の試験片調製法：東芝機械製５５ｔ射出成形機を用いて２００℃で射出圧５０％にて射出し、４０℃にて、４０秒、冷却を行い試験片を作成した。
試験片  １２．７（幅）×３．２（厚さ）×１２７ｍｍ（長さ）
温度    ２３℃
スパン間    ５１ｍｍ
曲げ速度    ２０ｍｍ／分
（３）引張試験  ＡＳＴＭ  Ｄ６５８に準拠
引っ張り試験片の調整法：東芝機械製５５ｔ射出成形機を用いて２００℃で射出圧５０％にて射出し、４０℃にて、４０秒、冷却を行い試験片を作成した。
試験片  ＡＳＴＭ−ＩＶダンベル
チャック間距離６４ｍｍ
温度    ２３℃
引張速度  ５０ｍｍ／ｍｉｎ
上記条件にて、破断点強度、破断点伸び、引っ張り弾性率を測定した。
また、薄肉化試験片の作成はＡＳＴＭ−ＩＶダンベル中央部に両サイドから幅が１ｍｍになるように４５°角のノッチを切創により入れることで行った。
このようにして得られた薄肉化試験片について、破断点強度、破断点伸びを測定した。
（４）アイゾット衝撃強度（ＩＺ）    ＡＳＴＭ  Ｄ２５６に準拠
温度      ２３℃
試験片    ノッチ入り  １２．７（幅）×６．４（厚さ）×６４（長さ）ｍｍ
【００４４】
［融点（Ｔｍ）およびガラス転移温度（Ｔｇ）］
ＤＳＣの吸熱曲線を求め、最大ピーク位置の温度をＴｍとする。
【００４５】
測定は、試料をアルミパンに詰め、（１）１００℃／分で２００℃まで昇温し、２００℃で１０分間保持したのち、（２）１００℃／分で−１５０℃まで１０℃／ｍｉｎで降温し、ついで（３）２００℃まで１０℃／分で昇温することによる。その（３）の際の吸熱曲線より求めた。
【００４６】
［極限粘度［η］］
１３５℃、デカリン中で測定した。
【００４７】
［Ｍｗ／Ｍｎ］
ＧＰＣ（ゲルパーミエーションクロマトグラフィー）を用い、オルトジクロロベンゼン溶媒で、１４０℃で測定した。
【００４８】
［プルキャップの薄肉部引きちぎれ性評価］
射出成形機：ＩＳ５５ＥＰＮ（東芝機械製）  金型：プルキャップ用金型、を用いてシリンダー温度２００℃、金型温度４０℃の条件にて成形を行った。
○：プルリングを引き上げ、容易に薄肉部を引きちぎることができる。
△：プルリングを引き上げ、薄肉部を引きちぎることができるが、抵抗があり硬い。
×：薄肉部を引きちぎる際に、プルリングが切れる。
【００４９】
［合成例１］
（プロピレン・エチレン・ブテン共重合体の合成）（ｉｉ−１）
充分に窒素置換した２０００ｍｌの重合装置に、９１７ｍｌの乾燥ヘキサン、１−ブテン８５ｇとトリイソブチルアルミニウム（１．０ｍｍｏｌ）を常温で仕込んだ後、重合装置内温を６５℃に昇温し、プロピレンで系内の圧力を０．７７ＭＰａになるように加圧した後に、エチレンで、系内圧力を０．７８ＭＰａに調整した。次いで、ジメチルメチレン（３−ｔｅｒｔ−ブチル−５−メチルシクロペンタジエニル）フルオレニルジルコニウムジクロリドと、メチルアルミノキサンのトルエン溶液（東ソー・ファインケム社製）とを混合して、アルミニウム原子およびジルコニウム原子が、アルミニウム原子／ジルコニウム原子＝３００／１（モル比）の割合で含まれるトルエン溶液を調製し、次いで、当該トルエン溶液の内の、ジルコニウム原子が０．００２ｍｍｏｌ含まれる量（従ってアルミニウム原子が０．６ｍｍｏｌ含まれる量）を採取して重合器内に添加し、内温６５℃、系内圧力を０．７８ＭＰａにエチレンで保ちながら２０分間重合し、２０ｍｌのメタノールを添加し重合を停止した。脱圧後、２Ｌのメタノール中で重合溶液からポリマーを析出し、真空下１３０℃、１２時間乾燥した。得られたポリマーは、６０．４ｇであり、極限粘度［η］が１．８１ｄｌ／ｇであり、ガラス転移温度Ｔｇは−２７℃であり、エチレン含量は１３モル％であり、ブテン含量は１９モルであり、ＧＰＣにより測定した分子量分布（Ｍｗ／Ｍｎ）は２．４であった。またＤＳＣ測定による融解熱量は明瞭な融解ピークは確認できなかった。  
【００５０】
［参考例１］
プライムポリマー製、プロピレンランダムコポリマーＦ３２７Ｄ：Ｃ２（エチレン）＝３．１ｍｏｌ％、Ｃ４（１−ブテン）＝１．５ｍｏｌ％、ＭＦＲ＝７ｇ／１０ｍｉｎ、Ｔｍ＝１３９℃、ｎ−デカン不溶部のｍｍｍｍ＝９５．３％、ｎ−デカン可溶部量：４．５ｗｔ％）（ｉ−１）６重量部と、合成例１で得られたプロピレン・ブテン・エチレン共重合体（ｉｉ−１）２４重量部とプライムポリマー製、プロピレンブロックコポリマーＪ７０８：Ｃ２（エチレン）＝７．７ｍｏｌ％、ＭＦＲ＝３８ｇ／１０ｍｉｎ、Ｔｍ＝１６２℃、ｎ−デカン不溶部のｍｍｍｍ＝９６．１％、ｎ−デカン可溶部量１１．２ｗｔ％）（ｉ−２）３０重量部、 プライムポリマー製、ポリエチレン系重合体２０２００Ｊ： ４ＭＰ−１＝３．２ｍｏｌ％、ＭＦＲ＝２０ｇ／１０ｍｉｎ、Ｔｍ＝１２４．１℃）（ｉｉｉ−１）４０重量部を２００℃で２軸押出機にて混練してプロピレン系重合体組成物を得た。
結果を表１に示す。
【００５１】
［実施例２］
プライムポリマー製、プロピレンランダムコポリマーＦ３２７Ｄ（ｉ−１）２重量部と、合成例１で得られたプロピレン・ブテン・エチレン共重合体（ｉｉ−１）８重量部とプライムポリマー製、プロピレンブロックコポリマーＪ７０８（ｉ−２）３９重量部、プライムポリマー製、ポリエチレン系重合体２０２００Ｊ  ４メチル−１−ペンテン＝３．２ｍｏｌ％、ＭＦＲ＝２０ｇ／１０ｍｉｎ、Ｔｍ＝１２４．１℃）（ｉｉｉ−１）５１重量部を２００℃で２軸押出機にて混練してプロピレン系重合体組成物を得た。結果を表１に示す。
【００５２】
［参考例３］
プライムポリマー製、プロピレンランダムコポリマーＦ３２７Ｄ（ｉ−１）６重量部と合成例１で得られたプロピレン・ブテン・エチレン共重合体（ｉｉ−１）２４重量部とプライムポリマー製、プロピレンブロックコポリマーＪ７０８）（ｉ−２）３０重量部、プライムポリマー製、ポリエチレン系重合体２０２００Ｊ （ｉｉｉ−１）２０重量部、プライムポリマー製、ホモポリエチレン重合体２２００Ｊ ＭＦＲ＝５．０ｇ／１０ｍｉｎ、Ｔｍ＝１３８℃） （ｉｉｉ−２）２０重量部を２００℃で２軸押出機にて混練してプロピレン系重合体組成物を得た。結果を表１に示す。
【００５３】
［参考例４］
プライムポリマー製、プロピレンランダムコポリマーＦ３２７Ｄ（ｉ−１）６重量部と合成例１で得られたプロピレン・ブテン・エチレン共重合体（ｉｉ−１）２４重量部とプライムポリマー製、プロピレンブロックコポリマーＪ７０８（ｉ−２）３０重量部、プライムポリマー製、ホモポリエチレン重合体２２００Ｊ）（ｉｉｉ−２）４０重量部を２００℃で２軸押出機にて混練してプロピレン系重合体組成物を得た。結果を表１に示す。
【００５４】
［実施例５］
プライムポリマー製、プロピレンランダムコポリマーＦ３２７Ｄ（ｉ−１）４重量部と合成例１で得られたプロピレン・ブテン・エチレン共重合体（ｉｉ−１）１６重量部とプライムポリマー製、プロピレンブロックコポリマーＪ７０８（ｉ−２）２０重量部、  三井化学（株）製  タフマー（エチレン・プロピレン系共重合体Ｐ０４８０：Ｃ２＝８０ｍｏｌ％、ＭＦＲ＝１．７ｇ／１０ｍｉｎ）（ｉｉｉ−３）１０重量部、プライムポリマー製、ポリエチレン系重合体２０２００Ｊ（ｉｉｉ−１）３０重量部、プライムポリマー製、ホモポリエチレン重合体２２００Ｊ（ｉｉｉ−２）２０重量部を２００℃で２軸押出機にて混練してプロピレン系重合体組成物を得た。結果を表１に示す。
【００５５】
［実施例６］
プライムポリマー製、プロピレンランダムコポリマーＦ３２７Ｄ（ｉ−１）４重量部と合成例１で得られたプロピレン・ブテン・エチレン共重合体（ｉｉ−１）１６重量部とプライムポリマー製、プロピレンブロックコポリマーＪ７０８（ｉ−２）２０重量部、プライムポリマー製、ポリエチレン系重合体２０２００Ｊ（ｉｉｉ−１）５０重量部、プライムポリマー製、ホモポリエチレン重合体２２００Ｊ（ｉｉｉ−２）１０重量部を２００℃で２軸押出機にて混練してプロピレン系重合体組成物を得た。結果を表１に示す。
【００５６】
［比較例１］
プライムポリマー製、プロピレンブロックコポリマーＪ７０８（ｉ−２）を５０重量部、三井化学（株）製  タフマー（エチレン・プロピレン系共重合体Ｐ０４８０）（ｉｉｉ−３）５０重量部を２００℃で２軸押出機にて混練してプロピレン系重合体組成物を得た。結果を表１に示す。
【００５７】
［比較例２］
プライムポリマー製、プロピレンランダムコポリマーＦ３２７Ｄ（ｉ−１）６０重量部、合成例１で得られたプロピレン・ブテン・エチレン共重合体（ｉｉ−１）４０重量部を２００℃で２軸押出機にて混練してプロピレン系重合体組成物を得た。結果を表１に示す。
【００５８】
［比較例３］
プロピレンランダムコポリマーＦ３２７Ｄ（ｉ−１）８重量部、プロピレンブロックコポリマーＪ７０８（ｉ−２）４０重量部、ホモポリエチレン２２００Ｊ（ｉｉｉ−２）を５２重量部を２００℃で二軸押出機にて混練してプロピレン系重合体組成物を得た。結果を表１に示す。
【００５９】
ノッチなし引っ張り破断伸びが大きいほうが、キャップなど各種成形体としての強度に優れ好ましい。ノッチ有り引っ張り破断点強度がある程度大きいほうが、キャップを開封する際に引張片が伸びたりすることが少なく好ましい。またノッチ有り破断点伸びが適度に小さいほうが、キャップの薄肉部引きちぎれ性に優れるため好ましい。またＦＭ（曲げ弾性率）が適度な値であると、指に負荷がかかりすぎることが無く、かつやわらかすぎて引きちぎり時に伸びてしまうことも少ない。
特に実施例２，５，６は引きちぎれ性の点で優れている。
【００６０】
【表１】
0005592860.tif 000002